Procédé de préparation d’un catalyseur comprenant au moins une zéolithe de type aluminosilicate de la famille ZSM-5, un liant comprenant de l’oxyde de silicium et/ou de l’oxyde d’aluminium, ledit traitement comprenant : - (i) un mélange de la zéolithe sous forme de poudre, du liant et/ou du précurseur du liant, et éventuellement de l’additif, puis- (ii) une mise en forme dudit mélange en particules de catalyseur, caractérisé en ce que ledit traitement comprend aussi - (iii) un vapotraitement, ledit vapotraitement opérant - soit sur le catalyseur sous forme de particules, - soit sur la zéolithe sous forme de poudre avant mélange (i), ledit vapotraitement comprenant la mise en contact desdites particules de catalyseur ou de ladite poudre de zéolithe avec un flux de gaz de vapotraitement comprenant de la vapeur d’eau, à une température d’au moins 400°C et une pression d’au moins 10 6 Pa. Procédé selon la revendication précédente, caractérisé en ce que la température à laquelle on opère (iii) le vapotraitement est comprise entre 400 et 600°C, notamment entre 450 et 600°C, de préférence entre 500 et 560°C. Procédé selon l’une des revendications précédentes, caractérisé en ce que la durée de vapotraitement est d’au plus 5 heures, notamment d’au plus 3 heures, ou d’au plus 2 heures, de préférence comprise entre 45 minutes et 2 heures ou entre 1 heure et 1 heure 30. Procédé selon l’une des revendications précédentes, caractérisé en ce que la pression à laquelle on opère le vapotraitement est comprise entre 10 6 Pa et 3.10 6 Pa, notamment entre 1,5.10 6 Pa et 2,5.10 6 Pa. Procédé selon l’une des revendications précédentes, caractérisé en ce que le débit du flux de gaz de vapotraitement est compris entre 0,01 et 3 NL par heure par gramme de catalyseur, et notamment entre 10,01 et 2 NL par heure et par gramme de catalyseur. Procédé selon l’une des revendications précédentes, caractérisé en ce que le flux de gaz de vapotraitement contient un mélange de gaz comprenant de la vapeur d’eau et au moins un autre gaz, notamment de l’air et/ou de l’azote, la teneur en vapeur d’eau dans le gaz de vapotraitement étant constante ou évoluant pendant au moins une partie du vapotraitement. Procédé selon la revendication précédente, caractérisé en ce que la proportion volumique en vapeur d’eau dans le gaz de vapotraitement est comprise entre 30 et 100%, notamment entre 40 et 90%, de préférence entre 50 et 80%. Procédé selon l’une des revendications précédentes, caractérisé en ce que le liant comprend, notamment est constitué d’, oxyde de silicium introduit dans le catalyseur au moins en partie sous forme de silice colloïdale et/ou sous forme de silice précipitée, de préférence à la fois sous forme de silice colloïdale et sous forme de silice précipitée. Procédé selon l’une des revendications 1 à 7, caractérisé en ce que le liant comprend, notamment est constitué, d’oxyde d’aluminium introduit au moins en partie dans le catalyseur sous forme d’au moins un composé choisi dans le groupe formé par l'hydrargillite, la bayerite, la boehmite, les gels amorphes, les alumines dites de transition qui comportent au moins une phase prise dans le groupe comprenant les phases rhô, chi, eta, gamma, kappa, theta et alpha, et de préférence est une boehmite. Procédé selon l’une des revendications précédentes, caractérisé en ce que le ratio atomique Si/Al de la zéolithe est compris entre 12 et 200, notamment entre 15 et 180, de préférence entre 20 et 150. Procédé selon l’une des revendications précédentes, caractérisé en ce que le vapotraitement (iii) est opéré sur le catalyseur sous forme de particules, et en ce que ledit vapotraitement du catalyseur est précédé d’un séchage, notamment à une température d’au moins 60 °C, et de préférence d’au plus 150°C, notamment comprise entre 60 et 100°C. Procédé selon l’une des revendications précédentes, caractérisé en ce qu’on opère le vapotraitement du catalyseur sous forme d’un lit catalytique de particules de catalyseur, ledit lit étant disposé dans un réacteur de conversion catalytique d’hydrocarbures et traversé par ledit flux de gaz de vapotraitement. Dispositif de mise en œuvre du procédé selon l’une des revendications précédentes, caractérisé en ce qu’il comprend un réacteur de conversion catalytique d’hydrocarbures dans lequel est disposé un lit catalytique de particules de catalyseur comprenant au moins une zéolithe en aluminosilicate de la famille ZSM-5, un liant comprenant de l’oxyde de silicium et/ou de l’oxyde d’aluminium, et en ce que le réacteur comprend des moyens d’injection et d’évacuation de gaz de vapotraitement comprenant de la vapeur d’eau. Catalyseur obtenu par le procédé selon l’une des revendications 1 à 12, caractérisé en ce que la majorité des sites Al, notamment au moins 60 ou 70 ou 75% ou 80% des sites Al, de la zéolithe ZSM-5 est sous forme d’Al de degré d’oxydation IV. Catalyseur obtenu par le procédé selon l’une des revendications 1 à 12, caractérisé en ce qu’au plus 30%, notamment au plus 20% des sites Al de la zéolithe ZSM-5 est sous forme d’Al de degré d’oxydation VI. Catalyseur obtenu par le procédé selon l’une des revendications 1 à 12, caractérisé en ce que le catalyseur comprend entre 20 et 80% poids de zéolithe, notamment entre 30 et 70 % poids de zéolithe, et entre 20 et 80% poids de liant, notamment entre 30 et 70% poids de liant. Catalyseur obtenu par le procédé selon l’une des revendications 1 à 12, caractérisé en ce que le catalyseur comprend au moins un élément dopant, faisant notamment partie du groupe constitué par le sodium, le potassium, le magnésium, le calcium, phosphore, le cuivre, l’argent, le manganèse, le molybdène. Catalyseur obtenu par le procédé selon l’une des revendications 1 à 12, caractérisé en ce que le catalyseur comprend au moins deux zéolithes ZSM-5, parmi lesquelles deux au moins ont des ratios atomiques Si/Al différents. Procédé de conversion d’une charge comprenant de l’éthylène ou de l’éthanol en propylène et essence ou composés aromatiques, comprenant la mise en contact de ladite charge avec le catalyseur selon l’une des revendications 14 à 18 ou le catalyseur préparé selon l’une des revendications 1 à 12.